(57)【要約】【課題】インクジェット法により基板上の所望の位置にフィルタセグメントを形成するために好適に用いられる、顔料が高濃度に分散され、顔料の分散安定性が良好で、吐出安定なインクジェットインキ、および該インキを用いてインクジェット法により形成されるカラーフィルタの提供。【解決手段】顔料と樹脂と液状媒体とを含むインクジェットインキにおいて、該顔料が、顔料粒子の表面に顔料誘導体および樹脂からなる被覆層が形成されている被覆処理顔料であり、該樹脂が、リン酸基またはスルホン酸基を有する樹脂、あるいは下記式（１４）または式（１５）で示されるモノマーを含む重合成分を重合してなる樹脂を含み、顔料の含有量が、インキを基準として７〜２５重量％であり、顔料と樹脂との重量比が、５：５〜８：２であり、  且つ２５℃でのインキ粘度が、３〜３０ｍＰａ・ｓであることを特徴とするインクジェットインキより解決される。【選択図】    なし【特許請求の範囲】
【請求項１】
顔料と樹脂と液状媒体とを含むインクジェットインキにおいて、
該顔料が、顔料粒子の表面に顔料誘導体および樹脂からなる被覆層が形成されている被覆処理顔料であり、
該樹脂が、リン酸基またはスルホン酸基を有する樹脂、あるいは下記式（１４）または式（１５）で示されるモノマーを含む重合成分を重合してなる樹脂を含み、
顔料の含有量が、インキを基準として７〜２５重量％であり、
顔料と樹脂との重量比が、５：５〜８：２であり、
且つ２５℃でのインキ粘度が、３〜３０ｍＰａ・ｓであることを特徴とするインクジェットインキ。
式（１４）
【化１】
2008239994.tif 000024
式（１５）
【化２】
2008239994.tif 000025
（式（１４）および式（１５）中、Ｒ1は水素原子またはメチル基を表し、Ｒ2は炭素数１〜４アルキレン基を表し、ｎは１〜 １００の整数を表す。）
【請求項２】
顔料誘導体が、塩基性置換基を有する顔料誘導体であることを特徴とする請求項１記載のインクジェットインキ。
【請求項３】
請求項１または２記載のインクジェットインキから、インクジェット法により形成されているフィルタセグメントを具備するカラーフィルタ。
【発明の詳細な説明】
【技術分野】
【０００１】
本発明は、インクジェット法により高濃度に印字する用途、例えば、パッケージ、屋外看板、ダンボール、カラーフィルタの製造に用いられるインクジェットインキ、およびこれを用いて、インクジェット法により高速で低コストに形成されるカラーフィルタに関する。
【背景技術】
【０００２】
カラーフィルタは，ガラス等の透明な基板の表面に３種以上の異なる色相の微細なストライプ状のフィルタセグメントを平行または交差して配置したもの，あるいは微細なモザイク状のフィルタセグメントを縦横一定の配列に配置したものからなっている。そして、フィルタセグメント間には、カラーフィルタの表示コントラストを高めるために、一定の幅を持つ遮光領域（ブラックマトリックス）が設けられる。
【０００３】
カラーフィルタを構成するストライプの幅およびモザイクの一辺の長さは、約７０ミクロンと微細であり，しかも色相毎に所定の順序で整然と配列されている。また、通常のカラーフィルタの膜厚は０．８〜１．５μｍであり、顔料がフィルタセグメント中の２５〜４５重量％を占めている。
【０００４】
現在、カラーフィルタの製造は、顔料が分散されたフォトレジスト液を透明基板上に塗布、乾燥、露光、現像、硬化などする工程を繰り返すことによって行われている。そのため、生産性が低く、コスト低減の要求が高くなっている。
【０００５】
この要求に従い、製造方法や製造設備の見直しが行われており、特に製造装置の小型化が容易で生産性の高いインクジェット法によるカラーフィルタの製造方法が注目されている。さらに、近年のヘッドやインキに関する技術の進歩により、インクジェット用インキに顔料が使われ始め、その結果、耐光性や堅牢性も改良され、カラーフィルタ用途にもインクジェット法の適用の可能性が出始めた（例えば、特許文献１〜３参照。）。
【特許文献１】特開平１−２１７３０２号公報
【特許文献２】特開平７−１７４９１５号公報
【特許文献３】特開平８−７５９１６号公報  インクジェット法によるフィルタセグメントの形成は、予め透明基板上にブラックマトリックスを設け、ブラックマトリックスで区分けされた領域内にインクジェット法によりインクを充填して行う。
【０００６】
しかし、従来のインクジェットインキは顔料の含有量が５重量％前後と少ないため、該インキを用いて通常のカラーフィルタの膜厚のフィルタセグメントを形成しても、得られるフィルタセグメントはカラーフィルタとして必要な濃度を備えない。
【０００７】
所望の濃度のフィルタセグメントを形成するためには、ブラックマトリックスで区分けされた領域内に充填するインキ量を増やす方法や、インクジェットインキの顔料含有量を多くする方法がある。しかし、ブラックマトリックスで区分けされた領域内に充填するインキ量を増やすと、ブラックマトリックスを越えてインキが溢れ、隣接する領域にインキが混入してフィルタセグメントの色相を損なう。また、インクジェットインキの顔料含有量を多くすると、インキの粘度が高くなりすぎ、吐出が困難となる。
【発明の開示】
【発明が解決しようとする課題】
【０００８】
本発明は、インクジェット法により基板上の所望の位置にフィルタセグメントを形成するために好適に用いられる、顔料が高濃度に分散され、顔料の分散安定性が良好で、吐出安定なインクジェットインキを提供することを目的とする。
【０００９】
また、本発明は、上記インキを用いてインクジェット法により形成されるカラーフィルタを提供することを目的とする。
【課題を解決するための手段】
【００１０】
前記課題は、
顔料と樹脂と液状媒体とを含むインクジェットインキにおいて、
該顔料が、顔料粒子の表面に顔料誘導体および樹脂からなる被覆層が形成されている被覆処理顔料であり、
該樹脂が、リン酸基またはスルホン酸基を有する樹脂、あるいは式（１４）または式（１５）で示されるモノマーを含む重合成分を重合してなる樹脂を含み、
顔料の含有量が、インキを基準として７〜２５重量％であり、
顔料と樹脂との重量比が、５：５〜８：２であり、
且つ２５℃でのインキ粘度が３〜３０ｍＰａ・ｓであることを特徴とするインクジェットインキにより解決される。
式（１４）
【００１１】
【化１】
2008239994.tif 000002
式（１５）
【００１２】
【化２】
2008239994.tif 000003
（式（１４）および式（１５）中、Ｒ1は水素原子またはメチル基を表し、Ｒ2は炭素数１〜４アルキレン基を表し、ｎは１〜 １００の整数を表す。）
また、本発明のインクジェットインキにおいて、顔料誘導体は、塩基性置換基を有する顔料誘導体であることが好ましい。
【００１３】
また、本発明のカラーフィルタは、上記のインクジェットインキから、インクジェット法により形成されているフィルタセグメントを具備するカラーフィルタである。
【発明の効果】
【００１４】
本発明のインクジェットインキは、顔料濃度が高いにもかかわらず低粘度であるため、本発明のインクジェットインキを用いることにより、従来の方法と比較して、はるかに効率よくカラーフィルタ、パッケージ、屋外看板などを生産することができる。
【００１５】
また、本発明のインクジェットインキを用いて作成されるカラーフィルタは、従来の方法で作成されるカラーフィルタと同等の特性を備えるが、安価である。
【発明を実施するための最良の形態】
【００１６】
まず、インクジェットインキについて詳しく説明する。
【００１７】
インクジェットインキを構成する顔料は、インキを所望の色相に着色するものであり、耐熱性，耐薬品性，耐溶剤性，耐液晶性，耐光性に優れることが好ましい。
【００１８】
顔料としては、有機顔料、無機顔料、またはアセチレンブラック、チャンネルブラック、ファーネスブラック等のカーボンブラックを用いることができ、顔料は２種以上を混合して用いても良い。
【００１９】
有機顔料としては、ジケトピロロピロール系顔料、アゾ、ジスアゾ、ポリアゾ等のアゾ系顔料、銅フタロシアニン、ハロゲン化銅フタロシアニン、無金属フタロシアニン等のフタロシアニン系顔料、アミノアントラキノン、ジアミノジアントラキノン、アントラピリミジン、フラバントロン、アントアントロン、インダントロン、ピラントロン、ビオラントロン等のアントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、金属錯体系顔料等が挙げられる。
【００２０】
無機顔料としては、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、コバルトバイオレット等が挙げられる。
【００２１】
また、以下に、インクジェットインキを用いてカラーフィルタを製造する場合に使用可能な顔料をカラーインデックス(C.I.)ナンバーにて示す。
【００２２】
赤色顔料としては、C.I. Pigment Violet 19、C.I. Pigment Violet 23、C.I. Pigment Violet 29、C.I. Pigment Violet 30、C.I. Pigment Violet 37、C.I. Pigment Violet 40、C.I. Pigment Violet 50、C.I. Pigment Red 7、C.I. Pigment Red 9、C.I. Pigment Red 14、C.I. Pigment Red 41、C.I. Pigment Red 48：1、C.I. Pigment Red 48:2、C.I. Pigment Red 48:3、C.I. Pigment Red48:4、C.I. Pigment Red 97、C.I. Pigment Red 122、C.I. Pigment Red 123、C.I. Pigment Red 146、C.I. Pigment Red 149、C.I. Pigment Red 177、C.I. Pigment Red 178、C.I. Pigment Red 180、C.I. Pigment Red 184、C.I. Pigment Red 185、C.I. Pigment Red 187、C.I. Pigment Red 192、C.I. Pigment Red 200、C.I. Pigment Red 202、C.I. Pigment Red208、C.I. Pigment Red210、C.I. Pigment Red 216、C.I. Pigment Red 220、C.I. Pigment Red 221、C.I. Pigment Red 223、C.I. Pigment Red 226、C.I. Pigment Red 227、C.I. Pigment Red 240、C.I. Pigment Red 246、C.I. Pigment Red 255、C.I. Pigment Red 264、C.I.
Pigment Red 272等が挙げられる。さらには、C.I. Pigment Red 254とC.I. Pigment Red 177の混合物を用いることができる。
【００２３】
また、緑色顔料としては、C.I. Pigment Green 7、C.I. Pigment Green 36を使用することができる。さらには、C.I. Pigment Green 36とC.I. Pigment Yellow 150、C.I. Pigment Yellow 139またはC.I. Pigment Yellow 13との混合物を用いることができる。
【００２４】
青色顔料としては、C.I. Pigment Blue 15、C.I. Pigment Blue 15:3、C.I. Pigment Blue 15:4、C.I. Pigment Blue 15:6、C.I. Pigment Blue 22、C.I. Pigment Blue 60等が挙げられる。
【００２５】
これらの顔料は、２種以上を混合して用いても良い。
【００２６】
顔料の粒子径は、可視光の吸収係数（スペクトルの適正さ）および透明性の点から、可視光の波長に対して充分小さいことが好ましい。また、顔料の粒子径は、インクジェットインキの吐出安定性、保存安定性の点からも適度に小さいことが好ましい。すなわち、顔料は、平均一次粒子径が０．０１μｍ以上０．３μｍ以下、特に０．０１μｍ以上０．１μｍ以下であることが好ましい。なお、一次粒子径とは、最小単位の顔料粒子の直径をいい、電子顕微鏡で測定される。
【００２７】
顔料の一次粒子径は、サンドミル、ニーダー、２本ロール等の既知の分散装置を用いて適正な範囲内に制御することができる。
【００２８】
しかし、一次粒子径が小さい顔料は表面エネルギーが高く、顔料同士の相互作用により顔料の凝集やフロキュレーションが起こり易いので、顔料は、顔料粒子の表面に、樹脂および必要に応じて顔料誘導体、アントラキノン誘導体またはトリアジン誘導体を含む被覆層が形成されている被覆処理顔料であることが好ましい。この表面に被覆層が形成されている顔料を用いることにより、顔料同士の相互作用が抑えられ、顔料の凝集やフロキュレーションが低減し、インクジェットインキは低粘度となる。
【００２９】
特に、被覆層が顔料誘導体および樹脂からなる場合には、顔料誘導体が顔料表面に吸着し樹脂とのアンカーとして作用することによって被覆層を効果的に形成し、インクジェットインキをより低粘度とすることができるため好ましい。
【００３０】
また、顔料誘導体を用いる場合には、顔料と同様の色相の誘導体、あるいは類似の構造の誘導体を用いた方が色相の変化が少なく好ましい。
【００３１】
顔料誘導体としては、下記一般式〔１〕で示されるものを用いることができる。
【００３２】
一般式〔１〕  Ｐ−Ｆｎ
（式中、Ｐは色素残基、Ｆは以下に示す塩基性、酸性または中性の置換基、ｎは１〜４の整数を示す。）
塩基性置換基としては、下記式（１）、式（２）、式（３）および式（４）で示される置換基が挙げられる。
式（１）
【００３３】
【化３】
2008239994.tif 000004
Ｘ：−ＳＯ2−、−ＣＯ−、−ＣＨ2ＮＨＣＯＣＨ2−、−ＣＨ2−または直接結合を表す。
ｎ：１〜１０の整数を表す。
Ｒ1、Ｒ2：それぞれ独立に、置換されていてもよいアルキル基、置換されていてもよいアルケニル基、置換されていてもよいフェニル基、またはＲ1とＲ2とで一体となって更なる窒素、酸素または硫黄原子を含む置換されていてもよい複素環を表す。
アルキル基およびアルケニル基の炭素数は１〜１０が好ましい。
式（２）
【００３４】
【化４】
2008239994.tif 000005
Ｒ1、Ｒ2：それぞれ独立に、置換されていてもよいアルキル基、置換されていてもよいアルケニル基、置換されていてもよいフェニル基、またはＲ1とＲ2とで一体となって更なる窒素、酸素または硫黄原子を含む置換されていてもよい複素環を表す。
アルキル基およびアルケニル基の炭素数は１〜１０が好ましい。
式（３）
【００３５】
【化５】
2008239994.tif 000006
Ｘ：−ＳＯ2−、−ＣＯ−、−ＣＨ2ＮＨＣＯＣＨ2−、−ＣＨ2−または直接結合を表す。
Ｒ3：置換されていてもよいアルキル基、置換されていてもよいアルケニル基または置換されていてもよいフェニル基を表す。アルキル基およびアルケニル基の炭素数は１〜１０が好ましい。
Ｒ4、Ｒ5、Ｒ6、Ｒ7：それぞれ独立に、水素原子、置換されていてもよいアルキル基、置換されていてもよいアルケニル基または置換されていてもよいフェニル基を表す。
アルキル基およびアルケニル基の炭素数は１〜５が好ましい。
式（４）
【００３６】
【化６】
2008239994.tif 000007
Ｘ：−ＳＯ2−、−ＣＯ−、−ＣＨ2ＮＨＣＯＣＨ2−、−ＣＨ2−または直接結合を表す。
Ｙ：−ＮＲ8−Ｚ−ＮＲ9−または直接結合を表す。
Ｒ8、Ｒ9：それぞれ独立に水素原子、置換されていてもよいアルキル基、置換されていてもよいアルケニル基または置換されていてもよいフェニル基を表す。アルキル基およびアルケニル基の炭素数は１〜５が好ましい。
Ｚ：置換されていてもよいアルキレン基、置換されていてもよいアルケニレン基、または置換されていてもよいフェニレン基を表す。アルキル基およびアルケニル基の炭素数は１〜８が好ましい。
Ｐ：式（５）で示される置換基または式（６）で示される置換基を表す。
Ｑ：水酸基、アルコキシル基、式（５）で示される置換基または式（６）で示される置換基を表す。
式（５）
【００３７】
【化７】
2008239994.tif 000008
ｎ：１〜１０の整数を表す。
Ｒ1、Ｒ2：それぞれ独立に、置換されていてもよいアルキル基、置換されていてもよいアルケニル基、置換されていてもよいフェニル基、またはＲ1とＲ2とで一体となって更なる窒素、酸素または硫黄原子を含む置換されていてもよい複素環を表す。
アルキル基およびアルケニル基の炭素数は１〜１０が好ましい。
式（６）
【００３８】
【化８】
2008239994.tif 000009
Ｒ3：置換されていてもよいアルキル基、置換されていてもよいアルケニル基または置換されていてもよいフェニル基を表す。
アルキル基およびアルケニル基の炭素数は１〜１０が好ましい。
Ｒ4、Ｒ5、Ｒ6、Ｒ7：それぞれ独立に、水素原子、置換されていてもよいアルキル基、置換されていてもよいアルケニル基または置換されていてもよいフェニル基を表す。
アルキル基およびアルケニル基の炭素数は１〜５が好ましい。
【００３９】
Ｒ1〜Ｒ7およびＺにおける置換されてもよいアルキル基等の置換基としては、ハロゲン原子、−ＯＨ、−ＮＯ2、−ＮＨ2、−ＣＯＯＨ、−ＣＮ、−ＳＯ3Ｈ、−ＳＨ、アセチル基、ベンジル基、フェニル基等が挙げられる。
【００４０】
酸性または中性の置換基としては、下記式（７）、式（８）および式（９）で示される置換基が挙げられる。
式（７）：
【００４１】
【化９】
2008239994.tif 000010
Ｍ：水素原子、カルシウム原子、バリウム原子、ストロンチウム原子、マンガン原子、またはアルミニウム原子を表す。
ｌ：Ｍの価数
式（８）
【００４２】
【化１０】
2008239994.tif 000011
Ｒ10、Ｒ11、Ｒ12、Ｒ13：水素原子または炭素数１〜３０のアルキル基を表す（ただし全てが水素原子である場合は除く。）。
式（９）
【００４３】
【化１１】
2008239994.tif 000012
Ａ：水素原子、ハロゲン原子、−ＮＯ2、−ＮＨ2またはＳＯ3Ｈを表す。
ｋ：１〜４の整数を表す。
【００４４】
色素残基としては、例えばジケトピロロピロール系色素、アゾ、ジスアゾ、ポリアゾ等のアゾ系色素、フタロシアニン系色素、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ペリノン系色素、ペリレン系色素、チオインジゴ系色素、イソインドリン系色素、イソインドリノン系色素、キノフタロン系色素、スレン系色素、金属錯体系色素、アントラキノン残基、トリアジン残基などが挙げられる。
【００４５】
また、アントラキノン誘導体としては、上記塩基性、酸性または中性置換基を有するアントラキノンを用いることができる。
【００４６】
また、トリアジン誘導体としては、メチル基、エチル基等のアルキル基またはアミノ基またはジメチルアミノ基、ジエチルアミノ基、ジブチルアミノ基等のアルキルアミノ基またはニトロ基または水酸基またはメトキシ基、エトキシ基、ブトキシ基等のアルコキシ基または塩素等のハロゲンまたはメチル基、メトキシ基、アミノ基、ジメチルアミノ基、水酸基等で置換されていてもよいフェニル基またはメチル基、エチル基、メトキシ基、エトキシ基、アミノ基、ジメチルアミノ基、ジエチルアミノ基、ニトロ基、水酸基等で置換されていてもよいフェニルアミノ基等の置換基を有していてもよい１，３，５−トリアジンに、上記塩基性、酸性または中性置換基を導入した誘導体を用いることができる。
【００４７】
被覆処理顔料の被覆層を構成する樹脂は、顔料と共に加熱混練することにより顔料粒子の表面を被覆できるものであれば制限されない。樹脂の例としては、石油系樹脂、マレイン酸樹脂、フェノール樹脂、ニトロセルロース、セルロースアセテートブチレート、環化ゴム、塩化ゴム、アルキド樹脂、アクリル樹脂、ポリエステル樹脂、アミノ樹脂、エポキシ樹脂、ビニル樹脂、ブチラール樹脂、メラミン樹脂などが挙げられる。
【００４８】
樹脂の中では、架橋可能な官能基を有するものが好ましい。架橋可能な官能基を有する樹脂を用いて顔料粒子の表面に被覆層を形成した場合には、被覆層が架橋硬化された樹脂の層となるため、外界の熱や力の変化による被覆層の離脱が少なく、顔料の相互作用の影響が低くなって、よりインキの粘度安定性が増す。架橋可能な官能基としては、水酸基、カルボキシル基、スルホン酸基、リン酸基、アルコキシル基等が挙げられる。
【００４９】
架橋可能な官能基を有する樹脂としては、エステル化反応により樹脂が緩やかに架橋するため、水酸基またはカルボキシル基を有するアクリル樹脂が好ましい。
【００５０】
水酸基またはカルボキシル基を有するアクリル樹脂は、水酸基を有するモノマーまたはカルボキシル基を有するモノマーと、水酸基およびカルボキシル基を有しないアクリルモノマーとを共重合することにより得られる樹脂である。
【００５１】
水酸基を有するモノマーとしては、２−ヒドロキシエチル（メタ）アクリレート，２−ヒドロキシプロピル（メタ）アクリレート，３−ヒドロキシプロピル（メタ）アクリレート，２−ヒドロキシブチル（メタ）アクリレート、３−ヒドロキシブチル（メタ）アクリレート、４−ヒドロキシブチル（メタ）アクリレート、グリセリン（メタ）アクリレート、ポリエチレングリコールモノ（メタ）アクリレート（ｎ＝２〜５０）、ポリカプロラクトン変性ヒドロキシエチル（メタ）アクリレート（カプロラクトンの繰り返し数＝1〜６）、エポキシ（メタ）アクリレート、水酸基末端ウレタン （メタ）アクリレート、Ｎ−メチロールアクリルアミド，アリルアルコール、ポリエチレングリコールモノメタクリレート、ポリエチレングリコールモノアクリレート、ヒドロキシプロピルメタクリレート、ポリプロピレングリコールモノメタクリレート、ポリプロピレングリコールモノアクリレート、ポリ（エチレングリコール−プロピレングリコール）モノメタクリレート、ポリエチレングリコール−ポリプロピレングリコールモノメタクリレート、ポリエチレングリコール−ポリプロピレングリコールモノアクリレート、ポリ（エチレングリコール−テトラメチレングリコール）モノメタクリレート、ポリ（エチレングリコール−テトラメチレングリコール）モノアクリレート、ポリ（プロピレングリコール−テトラメチレングリコール）モノメタアクリレート、ポリ（プロピレングリコール−テトラメチレングリコール）モノアクリレート、プロピレングリコールポリブチレングリコールモノメタクリレート、プロピレングリコールポリブチレングリコールモノアクリレートなどが挙げられる。
【００５２】
カルボキシル基を有するモノマーとしては，アクリル酸、メタクリル酸、クロトン酸、マレイン酸、フマル酸、イタコン酸、シトラコン酸、２−カルボキシエチルアクリレート、ω−カルボキシ−ポリカプロラクトンモノアクリレート、フタル酸モノヒドロキシエチルアクリレート、グルタコン酸、テトラヒドロフタル酸などが挙げられる。
【００５３】
水酸基およびカルボキシル基を有しないアクリルモノマーとしては、式（１０）で示されるモノマーを用いてもよい。
式（１０）
【００５４】
【化１２】
2008239994.tif 000013
R3 : 炭素数１〜３０のアルキル基、-CH2-CH=CH2、置換基されていてもよいフェニル基または-C=0-C(R1)=CH2 を表す。
R1 : 水素原子またはメチル基を表す。
R2 : 炭素数１〜４アルキレン基を表す。
n : １〜 １００の整数を表す。
【００５５】
式（１０）で示されるモノマーとしては、例えば、メトキシポリエチレングリコールモノメタクリレート、メトキシポリエチレングリコールモノアクリレート、オクトキシポリエチレングリコールモノアクリレート、オクトキシポリエチレングリコールポリプロピレングリコールモノメタクリレート、オクトキシポリエチレングリコールポリプロピレングリコールモノアクリレート、ラウロキシポリエチレングリコールモノアクリレート、ラウロキシポリエチレングリコールモノアクリレート、ステアロキシポリエチレングリコールモノメタクリレート、ステアロキシポリエチレングリコール-ポリプロピレングリコールモノアクリレート、アリロキシポリエチレングリコール-ポリプロピレングリコールモノメタクリレート、アリロキシポリエチレングリコール-ポリプロピレングリコールモノアクリレート、エチレングリコールジメタクリレート、ジエチレングリコールジメタクリレート、ポリエチレングリコールジメタクリレート、ポリエチレングリコールジアクリレート、ポリプロピレングリコールジメタクリレート、ポリプロピレングリコールジアクリレート、ポリテトラメチレングリコールジメタクリレート、ポリテトラメチレングリコールジアクリレート、ポリ（エチレングリコール-テトラメチレングリコール）ジメタクリレート、ポリ（エチレングリコール-テトラメチレングリコール）ジアクリレート、ポリ（プロピレングリコール-テトラメチレングリコール）ジメタクリレート、ポリ（プロピレングリコール-テトラメチレングリコール）ジアクリレート、ポリエチレングリコール-ポリプロピレングリコール-ポリエチレングリコールジアクリレート、ノニルフェノキシポリエチレングリコールモノアクリレート、ノニルフェノキシポリエチレングリコール-ポリプロピレングリコールモノメタクリレート、ノニルフェノキシポリプロピレングリコール-ポリエチレングリコールモノメタクリレート、ノニルフェノキシポリ（エチレングリコール-プロピレングリコール）モノアクリレート、フェノールエチレンオキサイド変性アクリレート、ノニルフェノールエチレンオキサイド変性アクリレート、ビスフェノールＦエチレンオキサイド変性ジアクリレート等が挙げられる。これらは、例えば日本油脂株式会社よりブレンマーシリーズや東亜合成株式会社よりアロニックスシリーズとして市販されている。
【００５６】
式（１０）で示されるモノマー以外の、水酸基およびカルボキシル基を有しないアクリルモノマーとしては、メチル（メタ）アクリレート、エチル（メタ）アクリレート、ブチル（メタ）アクリレート、２−エチルヘキシル（メタ）アクリレート、オクチル（メタ）アクリレート、ステアリル（メタ）アクリレート、シクロヘキシル（メタ）アクリレート、ベンジル（メタ）アクリレート、テトラヒドロフルフリル（メタ）アクリレート等の（メタ）アクリル酸アルキルエステル類や、スチレン、α−メチルスチレン、ビニルトルエン、酢酸ビニル等が挙げられる。また、アルキル基の水素原子の一部または全部が芳香環，複素環，ハロゲン原子などで置換されているアルキル（メタ）アクリレートなど、一般にアクリル樹脂の合成に用いられるモノマーを用いることができる。
【００５７】
また、架橋可能な官能基を有する樹脂としては、顔料の分散性および経時での安定性が向上し、さらにインクジェットインキが低粘度となるため、リン酸基またはスルホン酸基を有する樹脂が好ましい。
リン酸基およびスルホン酸基は、ナトリウム、カリウム、リチウム等のアルカリ金属、カルシウム、マグネシウム、アルミニウム、亜鉛等の多価金属、アンモニア、またはエチルアミン、ジブチルアミン、トリエタノールアミン、エチルアミン、プロピルアミン、ブチルアミン、ペンチルアミン、ヘキシルアミン、オクチルアミン、ドデシルアミン、ステアリルアミン、オレイルアミン、ジステアリルアミン等の有機アミンと塩を形成していてもよい。
【００５８】
リン酸基を有する樹脂に含まれるリン酸基は、式（１１）で示される１価のリン酸基であっても式（１２）で示される２価のリン酸基であってもよい。
式（１１）
【００５９】
【化１３】
2008239994.tif 000014
式（１２）
【００６０】
【化１４】
2008239994.tif 000015
リン酸基を有する樹脂としては、例えば、エチレングリコールメタクリレートフォスフェート、プロピレングリコールメタクリレートフォスフェート、エチレングリコールアクリレートフォスフェート、プロピレングリコールアクリレートフォスフェートに代表されるような下記一般式（１３）で示されるモノマーを重合成分として含有するビニル系重合体が挙げられる。
式（１３）
【００６１】
【化１５】
2008239994.tif 000016
Ｒ10：水素またはメチル基を表す。
Ｒ11：アルキレン基を表す。
ｍ：１〜２０の整数を表す。
【００６２】
リン酸基を有するモノマーの具体例を以下に示すが、これに限るものではない。
【００６３】
【化１６】
2008239994.tif 000017
これらのリン酸基を有するモノマーは、特公昭５０−２２５３６、特開昭５８−１２８３９３に記載の方法で製造することができる。市販品としては、ホスマーＭ、ホスマーＣＬ、ホスマーＰＥ、ホスマーＭＨ（以上ユニケミカル社製）、ライトエステルＰ−１Ｍ（以上共栄社化学社製）、ＪＡＭＰ−５１４（以上城北化学工業社製）、ＫＡＹＡＭＥＲ ＰＭ−２、ＫＡＹＡＭＥＲＰＭ−２１（以上日本化薬社製）等がある。
【００６４】
これらのリン酸基を有するモノマーは、単独あるいは２種以上の組み合わせで用いることができる。また、共重合体におけるリン酸基を有するモノマーの共重合比は、全モノマー１００重量部に対して０．１〜３０重量部以下であることが好ましく、０．１〜５重量部以下であることが更に好ましい。
【００６５】
スルホン酸基を有する樹脂としては、例えば、スルホン酸基を有するモノマーを重合成分として含有するビニル系重合体が挙げられる。
【００６６】
スルホン酸基を有するモノマーとしては、２−アクリルアミド−２−メチルプロパンスルホン酸、ビニルスルホン酸、３−アリロキシ−２−ヒドロキシプロパンスルホン酸、ｐ−スチレンスルホン酸、メタリルスルホン酸、アリルスルホン酸、メタリルオキシベンゼンスルホン酸、アリルオキシベンゼンスルホン酸、２−スルホエチルメタクリレート、４−スルホブチルメタクリレート等が挙げられる。
【００６７】
これらのスルホン酸基を有するモノマーは、単独あるいは２種以上の組み合わせで用いることができる。また、共重合体におけるスルホン酸基を有するモノマーの共重合比は、全モノマー１００重量部に対して０．１〜３０重量部であることが好ましく、０．１〜５重量部であることが更に好ましい。
【００６８】
リン酸基またはスルホン酸基を有する樹脂の重量平均分子量（Ｍｗ）は、好ましくは１０００〜５００００であり、更に好ましくは２０００〜３００００である。
【００６９】
リン酸基を有する樹脂は、リン酸基を有するモノマーとリン酸基を有しないモノマーとをラジカル重合することにより得ることができる。また、スルホン酸基を有する樹脂は、スルホン酸基を有するモノマーとスルホン酸基を有しないモノマーとをラジカル重合することにより得ることができる。リン酸基を有しないモノマーおよびスルホン酸基を有しないモノマーとしては、先に例示した水酸基を有するモノマー、カルボキシル基を有するモノマー、水酸基およびカルボキシル基を有しないモノマーを用いることができる。
【００７０】
水酸基またはカルボキシル基を有するアクリル樹脂、リン酸基またはスルホン酸基を有する樹脂の合成は、開始剤の存在下、不活性ガス気流下、５０〜１５０℃で２〜１０時間かけて行われる。必要に応じて溶剤の存在下で行っても差し支えない。
【００７１】
開始剤としては、ベンゾイルパーオキサイド、クメンヒドロパーオキサイド、ｔ−ブチルヒドロパーオキサイド、ジイソプロピルパーオキシカーボネート、ジｔ−ブチルパーオキサイド、ｔ−ブチルパーオキシベンゾエート等の有機過酸化物、２，２'−アゾビスイソブチロニトリル等のアゾ化合物等が挙げられる。開始剤は、モノマー１００重量部に対して好ましくは１〜２０重量部使用される。
【００７２】
スルホン酸基を有する樹脂の合成時に用いられる溶剤としては、水および／または水混和性有機溶剤を用いることが好ましい。水混和性有機溶剤としては、エチルアルコール、イソプロピルアルコール、ｎ−プロピルアルコール等のアルコール系溶剤や、エチレングリコールまたはジエチレングリコールのモノまたはジアルキルエーテル等が挙げられる。
【００７３】
また、スルホン酸基以外の官能基を有する樹脂の合成時に用いられる溶剤としては、エチルセルソルブアセテート、プロピレングリコールモノメチルエーテルアセテートなどの酢酸エステル系溶剤や、シクロヘキサノン、メチルイソブチルケトンなどのケトン系溶剤、キシレン、エチルベンゼン等が挙げられる。
【００７４】
また、樹脂としては、下記式（１４）または式（１５）で示されるモノマーを含む重合成分を重合してなる樹脂を用いることが好ましい。これらの樹脂を用いることにより、顔料の分散性および経時での安定性が向上し、さらにインクジェットインキが低粘度となるためである。
式（１４）
【００７５】
【化１７】
2008239994.tif 000018
式（１５）
【００７６】
【化１８】
2008239994.tif 000019
（式（１４）および式（１５）中、R1 は水素原子またはメチル基を表し、R2 は炭素数１〜４アルキレン基を表し、nは１〜 １００の整数を表す。）
式（１４）または式（１５）で示されるモノマーとしては、パラクミルフェノールエチレンオキサイド変性アクリレート、エチレンオキサイド変性ビスフェノールＡジメタクリレート、エチレンオキサイド変性ビスフェノールＡジアクリレート、プロピレンオキサイド変性ビスフェノールＡジメタクリレート、プロピレンオキサイド変性ビスフェノールＡジアクリレート、エチレンオキサイド-プロピレンオキサイド変性ビスフェノールＡジメタクリレート、エチレンオキサイド-プロピレンオキサイド変性ビスフェノールＡジアクリレート、プロピレンオキサイドエチレンオキサイド（ブロックタイプ）変性ビスフェノールＡジメタクリレート、プロピレンオキサイドテトラメチレンオキサイド変性ビスフェノールＡジメタクリレート、プロピレンオキサイドテトラメチレンオキサイド変性ビスフェノールＡジアクリレート等を挙げることができる。これらは、例えば日本油脂株式会社よりブレンマーシリーズや東亜合成株式会社よりアロニックスシリーズとして市販されている。
【００７７】
式（１４）または式（１５）で示されるモノマーは、単独あるいは２種以上の組み合わせで用いることができる。また、共重合体における式（１４）または式（１５）で示されるモノマーモノマーの共重合比は、全モノマー１００重量部に対して０．１〜５０重量部であることが好ましい。
【００７８】
式（１４）または式（１５）で示されるモノマーを含む重合成分を重合してなる樹脂の重量平均分子量（Ｍｗ）は好ましくは５０００〜１０００００であり、更に好ましくは１００００〜５００００である。
【００７９】
式（１４）または式（１５）で示されるモノマーを含む重合成分を重合してなる樹脂は、式（１４）または式（１５）で示されるモノマーと他のモノマーとを、水酸基またはカルボキシル基を有するアクリル樹脂と同様にして、ラジカル重合することにより得ることができる。他のモノマーとしては、先に例示した水酸基を有するモノマー、カルボキシル基を有するモノマー、水酸基およびカルボキシル基を有しないモノマー、リン酸基を有するモノマー、スルホン酸基を有するモノマーを用いることができる。
【００８０】
顔料の被覆処理は、顔料、樹脂、顔料誘導体、溶剤等が均一になるように予め混合してから、分散機を用いて混練することにより行うことができる。溶剤の配合量は、混合物の機械特性に応じて調節することが好ましい。
【００８１】
顔料の被覆処理に用いる分散機としては、ニーダー、ロールミル、ボールミル、バンバリーミキサー、ローラーミル、石臼式ミル等が挙げられるが、２本ロールミルは一つの装置で混合および混練ができるので好ましい。
【００８２】
溶剤は、樹脂を均一に顔料表面に広げ、吸着させるためのものであり、樹脂を溶解するものならば特に制限はなく、香族系、エステル系、ケトン系、炭化水素系、アルコール系、グリコール系等の有機溶剤を用いることができる。有機溶剤は、顔料の被覆処理時に揮発させるため、沸点が２００℃以下であることが好ましい。
【００８３】
顔料を被覆処理する際の原料の配合量は、顔料１００重量部に対して、顔料誘導体１〜３０重量部、樹脂２０〜６０重量部、および溶剤４〜２００重量部の範囲であることが好ましい。顔料誘導体の配合量が１重量部未満の場合は、アンカー効果が少ないためインキを低粘度化させる効果が小さく、３０重量部を越える場合は、顔料誘導体が過剰となり未吸着の顔料誘導体同士が凝集するためインキが増粘する。また、樹脂の配合量が２０重量部未満の場合は、充分に顔料表面を被覆できず、顔料の分散安定性が低くなり、６０重量部を越える場合は、顔料に吸着しない遊離の樹脂によりインキの粘度が上昇する。また、溶剤の配合量が４重量部未満の場合は、顔料誘導体および樹脂の顔料に対する初期の塗れが不充分で充分に顔料を被覆しないため、インキの粘度が安定しないことがあり、２００
重量部を越える場合は、顔料の被覆処理が困難となる。
【００８４】
顔料の被覆処理は、具体的には、下記の２段階の工程により行われる。
【００８５】
第１工程は、顔料、樹脂、溶剤等を含む組成物を２０回程度２本ロールに通すことにより顔料への樹脂の濡れと吸着を進行させるチップ化工程である。この工程で、配合した溶剤のうち約８０重量％程度が揮発する。
【００８６】
第２工程は、チップ化により樹脂が顔料に吸着した混練物の加熱、混練を続けて顔料粒子表面に被覆層を形成する被覆処理工程である。混練物の粘度が高く、機械上、混練できない場合は、適量の溶剤を追加し、混練を助ける。
【００８７】
樹脂が架橋可能な官能基を有する場合には、被覆処理工程で樹脂の架橋が生じ、一部に樹脂切断も見られる。この反応は、過度な機械的な加圧と磨砕、さらには加熱の結果によるものでメカノケミカルな反応であり、顔料と樹脂のみでは樹脂の架橋反応は生じにくい。顔料と樹脂とを混練する際に顔料誘導体を用いることにより、顔料誘導体と樹脂とが顔料表面に強固に吸着し、さらに加熱と加圧混練を行うことにより樹脂の架橋が生じると推定される。加熱温度は８０℃〜１２０℃の範囲であることが好ましい。８０℃未満の温度では樹脂が十分に架橋しない場合があり、１２０℃を越える温度では、樹脂の劣化が生じる場合がある。
【００８８】
顔料表面に吸着しなかった余剰の樹脂分は、インキの粘度等の物性に影響を及ぼす場合には、洗浄やろ過等により除去することが好ましい。また、被覆処理顔料は、乾燥しても凝集しない場合には、洗浄後に乾燥しても良いが、被覆処理時に用いた溶剤がインクジェットインキの液状媒体として使用可能な溶剤であればあえて乾燥する必要がない。
【００８９】
インクジェットインキにおいて、顔料の含有量はインキを基準として７〜２５重量％である。顔料の含有量が７重量％未満のインキを用いて充分な濃度のフィルタセグメントを形成しようとすると、インキの吐出量を増やす必要が生じ、インキがブラックマトリックスの高さを越えて溢れ出し所望の色相のフィルタセグメントを形成することができない。
【００９０】
また、顔料の含有量が２５重量％を越えるインキは粘度が高く、ノズルよりインキを安定に吐出することができない。
【００９１】
なお、顔料が被覆処理顔料であって、被覆層が顔料誘導体を含む場合には、顔料と顔料誘導体の合計量がインキを基準として７〜２５重量％の範囲となることが必要である。
【００９２】
インクジェットインキを構成する樹脂は、顔料の分散安定性と塗膜の信頼性を高めるために用いられる。樹脂は、基板上にインクジェットインキを吐出し、熱により液状媒体を揮発後に塗膜を形成する。樹脂としては、顔料の被覆処理に用いられるものと同様の樹脂を用いることができる。
【００９３】
インクジェットインキを用いてカラーフィルタを製造する場合には、樹脂は、カラーフィルタに透明性が要求されるため、可視光領域の４００〜７００ｎｍの全波長領域において、透過率が８０％以上であることが好ましく、９５％以上であることがより好ましい。
【００９４】
また、樹脂の重量平均分子量は２０００〜５００００であることが好ましく、５０００〜３００００であることが特に好ましい。樹脂の重量平均分子量が５０００未満である場合は、印字物やカラーフィルタの耐熱性、耐溶剤性が低くなる。また、重量平均分子量が３００００を超える場合には、インクジェットインキの粘度が高くなるので、安定に吐出することが困難となる。
【００９５】
インクジェットインキにおいて、顔料と樹脂との重量比は５：５〜８：２である。樹脂の含有量が上記範囲より多いと、インキの樹脂濃度が高いことからインキの粘度が高くなり、ノズルよりインキを安定に吐出することができない。また、樹脂の含有量が上記範囲より少ないと、塗膜の密着性が確保できない。  なお、顔料が被覆処理顔料である場合には、顔料と樹脂との重量比において、顔料には被覆処理顔料の被覆層に含まれる顔料誘導体を含み、樹脂には被覆処理顔料の被覆層に含まれる樹脂を含む。
【００９６】
インクジェットインキを構成する液状媒体は、樹脂に対して高い溶解性を有するとともに、インクジェット装置でインキを吐出する際に、インキと接する装置部材に対して膨潤作用が少なく、溶剤の粘度がなるべく低いものが好ましい。液状媒体は、樹脂に対する溶解性、装置部材に対する膨潤作用、粘度、およびノズルにおけるインキの乾燥性の点から選択され、アルコール系溶剤、グリコール系溶剤、エステル系溶剤、ケトン系溶剤等の１種類を単独で、または２種類以上を混合して使用することができる。
【００９７】
アルコール系溶剤としては、ヘキサノール、ヘプタノール、オクタノール、ノナノール、デカノール、ウンデカノール、シクロヘキサノール、ベンジルアルコール、アミルアルコール等が挙げられる。
【００９８】
グリコール系溶剤としては、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、メトキシメトキシエタノール、ジエチレングリコールモノメチルエーテル、ジエチレングリコールモノエチルエーテル、ジエチレングリコールモノブチルエーテル、ジエチレングリコールモノメチルエーテルアセテート、ジエチレングリコールモノエチルエーテルアセテート、ジエチレングリコールモノブチルエーテルアセテート、トリエチレングリコールモノメチルエーテル、トリエチレングリコールモノエチルエーテル、プロピレングリコールモノメチルエーテル、プロピレングリコールモノエチルエーテル、プロピレングリコールイソプロピル
エーテル、プロピレングリコールモノブチルエーテル、プロピレングリコールモノメチルエーテルアセテート、プロピレングリコールモノエチルエーテルアセテート、１─ブトキシエトキシプロパノール、１−メトキシ−２−プロピルアセテート等が挙げられる。
【００９９】
エステル系溶剤としては、乳酸エチル、乳酸プロパン、乳酸ブチル等が挙げられる。
【０１００】
ケトン系溶剤としては、シクロヘキサノン、エチルアミルケトン、ジアセトンアルコール、ジイソブチルケトン、イソホロン、メチルシクロヘキサノン、アセトフェノン等が挙げられる。
【０１０１】
これらの溶剤は、低沸点のものと高沸点のものと組み合わせて、インキの粘度とインキ乾燥性のバランスを調整して、吐出安定性を確保することも可能である。
【０１０２】
液状媒体が、ジエチレングリコールモノエチルエーテルアセテートまたは乳酸ブチルの少なくとも１種を液状媒体の全量を基準として５０〜１００重量％の割合で含むと、プリンターヘッド表面での適度な非乾燥性と印字基材での適度な乾燥性を合わせもつため好ましい。
【０１０３】
インキジェットインキの粘度は、２５℃で３〜３０ｍＰａ・ｓである。本発明におけるインキの粘度は、動的粘弾性測定装置により測定される、ずり速度１００（１／ｓ）における粘度である。
【０１０４】
２５℃での粘度が３ｍＰａ・ｓ未満のインキは安定な液滴を形成できず、また３０ｍＰａ・ｓを越えるインキは長期的に安定吐出することができない。
【０１０５】
また、インキジェットインキは、せん断速度によらず粘度が一定なニュートニン流体であることがより好ましい。インキがニュートニアン流体でない場合には、吐出のために与えられたエネルギーによって引き起こされるせん断速度によって粘度が一定とならず長期的に安定して吐出することが困難だからである。
【０１０６】
インクジェットインキの製造は、顔料、樹脂、液状媒体、および必要に応じて顔料分散剤等を通常の分散機に投入し、所望の平均粒子径・粒度分布になるまで分散することにより行う。インキの原料は一括して混合・分散しても良いし、それぞれの原料の特性や経済性を考慮して別々に混合・分散しても良い。インキ粘度が高過ぎ、希釈が必要な場合には、インキ原液に希釈用の液状媒体を加えて均一に攪拌しインキを調製することもできる。
【０１０７】
分散機としては、サンドミル、ビーズミル、アジテータミル、ダイノミル、コボルミルなどが好適である。それぞれの分散機において顔料分散に適切な粘度領域がある場合には、樹脂と顔料の比率を変えて粘度を調整する。
【０１０８】
インクジェットインキは、分散機で分散後に、粗大粒子や異物除去を目的にフィルタや遠心法により濾過することが好ましい。
【０１０９】
インクジェットインキを製造する際には、顔料の分散性を向上させるために、樹脂型または界面活性剤型の顔料分散剤や、顔料の被覆処理に用いた顔料誘導体、アントラキノン誘導体、トリアジン誘導体を用いることができる。
【０１１０】
樹脂型顔料分散剤としては、重量平均分子量５０００〜３００００程度の、水酸基含有カルボン酸エステル、長鎖ポリアミノアマイドと高分子量酸エステルとの塩、高分子量ポリカルボン酸の塩、長鎖ポリアミノアマイドと極性酸エステルとの塩、高分子量不飽和ポリエステル、変性ポリウレタン、変性ポリアクリレート、ポリエーテルエステル等が挙げられる。
【０１１１】
また、界面活性剤型顔料分散剤としては、ナフタレンスルホン酸ホルマリン縮合物塩、芳香族スルホン酸ホルマリン縮合物、ポリオキシエチレンアルキルりん酸エステル、ポリオキシエチレンノニルフェニルエーテル、ステアリルアミンアセテート等が挙げられる。
【０１１２】
顔料分散剤の使用量は、インキを基準として１〜３０重量％の範囲であることが好ましい。顔料分散剤の使用量が１重量％未満では顔料の分散効果が明確でなく、３０重量％を越えるとインキの安定した吐出が困難となる。
【０１１３】
インクジェットインキには、インキの粘度が２５℃で３〜５０ｍＰａ・ｓとなる範囲で、種々の添加剤を含有させることができる。例えば、インキの基板への濡れ性を制御するために、界面活性剤を含有させることができる。界面活性剤を選択する際には、その他のインキ構成成分との相溶性を考慮する必要がある。界面活性剤には、アニオン性、カチオン性、両性、非イオン性のものがあり、好適なものを選択すれば良い。
【０１１４】
本発明のインクジェットインキは、高い顔料濃度でありながら低粘度であるため吐出安定性に優れ、顔料含有量が通常のインクジェットインキに比べ多いため吐出量を少なくできることから、カラーフィルタをはじめ高い印字濃度が望まれている印刷物の生産性および品位を向上させることができる。特に、本発明のインクジェットインキは、高い生産性および品位が求められるカラーフィルタの製造に好適である。
【０１１５】
また、本発明のインクジェットインキは、顔料が高濃度に分散されているので、インキが深さ方向に浸透する紙や横方向への濡れ広がるプラスティック、ガラスおよび金属であっても、印字濃度を高くできる。さらに、吐出量を抑えられることから、受容層のインキ受容量を越えるためインキが流出して混色したり、ドット形状が真円とならなかったことも回避できるので、今までのインクジェット印刷では制限された用途にも用いることができる。
【０１１６】
次に、カラーフィルタについて説明する。
【０１１７】
カラーフィルタは所望の色相のフィルタセグメントを具備するものであり、フィルタセグメントは、ブラックマトリックスが形成された基板のブラックマトリックスで区分けされた領域内に、インクジェット法によりカラーフィルタ用インクジェットインキを吐出することに形成される。
【０１１８】
基板としては、ガラス板や、ポリカーボネート、ポリメタクリル酸メチル、ポリエチレンテレフタレート等の樹脂板を用いることができる。
【０１１９】
ブラックマトリックスは、例えば、ラジカル重合型のブラックレジストを塗布、露光、現像してパターニングするフォトリソグラフィー法、黒色インキを印刷する印刷法、金属を蒸着したのちエッチングする蒸着法等により基板上に形成することができる。
【実施例】
【０１２０】
本発明における実施例について説明するが、本発明は実施例に限定されるものではない。実施例中、部および％は、重量部および重量％を表す。また、樹脂の重量平均分子量は、ＧＰＣを用いて測定し、ポリスチレン換算で求めた。
【０１２１】
実施例および比較例で用いた顔料、顔料誘導体、溶剤および樹脂溶液を以下に示す。
（１）顔料
エロー顔料：C.I. Pigment Yellow 138（東洋インキ製造社製「リオノゲン エロー １０１０」
マゼンタ顔料：C.I. Pigment Red 122（東洋インキ製造社製「リオノゲン マゼンタ ５７５０」）
シアン顔料：C.I. Pigment Blue 15:3（東洋インキ製造社製「リオノール ブルー ＦＧ−７３５１」）
ブラック顔料：C.I. Pigment Black 7（デグサ社製「Ｐｒｉｎｔｅｘ ５５」）
（２）顔料誘導体：
顔料誘導体<2>
（グリーン用、ブルー用、シアン用、ブラック用）
【０１２２】
【化２０】
2008239994.tif 000020
顔料誘導体<3>
（エロー用）
【０１２３】
【化２１】
2008239994.tif 000021
顔料誘導体<4>
（マゼンタ用）
【０１２４】
【化２２】
2008239994.tif 000022
（３）溶剤
ＰＧＭＡｃ：プロピレングリコールモノメチルエーテルアセテート
ＣＢＡｃ：ジエチレングリコールモノエチルエーテルアセテート
乳酸Ｂｕ：乳酸ブチル
（樹脂Ｒ１の製造例）
セパラブル４口フラスコに温度計、冷却管、窒素ガス導入管、撹拌装置を取り付けてイソプロピルアルコール４７７部、イオン交換水６０部を仕込み、７６℃に昇温し反応容器内を窒素置換した後、滴下管よりメチルメタクリレート４７部、ｎ−ブチルメタクリレート２５９部、２−ヒドロキシエチルメタクリレート７１部、２，２'−アゾビスイソブチロニトリル６部の混合溶液を、同時に別の滴下管より２−アクリルアミド−２−メチルプロパンスルホン酸の水溶液８０部（２５％濃度）を２時間かけて滴下した。滴下終了後、更に３時間反応を継続し、重量平均分子量２４０００の樹脂（Ｒ１）の溶液（固形分４０％）を得た。
（樹脂Ｒ２の製造例）
セパラブル４口フラスコに温度計、冷却管、窒素ガス導入管、撹拌装置を取り付けて乳酸ブチル４６７部を仕込み、８０℃に昇温し反応容器内を窒素置換した後、滴下管よりｎ−ブチルメタクリレート４６部、２−ヒドロキシエチルメタクリレート２９部、メタクリル酸２６部、パラクミルフェノールエチレンオキサイド変性アクリレート（東亜合成社製「アロニックスＭ１１０」）１００部、２，２'−アゾビスイソブチロニトリル５部の混合溶液を２時間かけて滴下した。滴下終了後、更に３時間反応を継続し、重量平均分子量２４０００の樹脂（Ｒ２）の溶液（固形分３０％）を得た。
（樹脂Ｒ３の製造例）
セパラブル４口フラスコに温度計、冷却管、窒素ガス導入管、撹拌装置を取り付けて乳酸ブチル６１０部を仕込み、８０℃に昇温し反応容器内を窒素置換した後、滴下管よりメチルメタクリレート４０部、ｎ−ブチルメタクリレート２２０部、２−ヒドロキシエチルメタクリレート８０部、メタクリル酸６０部、アシッドホスホキシエチルメタクリレート１部及び２，２'−アゾビスイソブチロニトリル４部から成る混合液を２時間かけて滴下した。滴下終了後、更に３時間反応を継続し、重量平均分子量３４０００の樹脂（Ｒ３）の溶液（固形分４０％）を得た。
（樹脂Ｒ４の製造例）
セパラブル４口フラスコに温度計、冷却管、窒素ガス導入管、撹拌装置を取り付けて乳酸ブチル４５０部を仕込み、８０℃に昇温し反応容器内を窒素置換した後、滴下管よりメチルメタクリレート４５部、ｎ−ブチルメタクリレート２４７部、２−ヒドロキシエチルメタクリレート９０部、メタクリル酸６７部及び２，２'−アゾビスイソブチロニトリル４部から成る混合液を２時間かけて滴下した。滴下終了後、更に３時間反応を継続し、重量平均分子量３００００の樹脂（Ｒ４）の溶液（固形分５０％）を得た。
（樹脂Ｒ５の製造例）
セパラブル４口フラスコに温度計、冷却管、窒素ガス導入管、撹拌装置を取り付けて乳酸ブチル４６７部を仕込み、８０℃に昇温し反応容器内を窒素置換した後、滴下管よりメチルメタクリレート２０部、ｎ−ブチルメタクリレート１１０部、２−ヒドロキシエチルメタクリレート４０部、メタクリル酸３０部及び２，２'−アゾビスイソブチロニトリル６部から成る混合液を２時間かけて滴下した。滴下終了後、更に３時間反応を継続し、重量平均分子量２２０００の樹脂（Ｒ５）の溶液（固形分２０％）を得た。
【０１２５】
[実施例９] 
エロー顔料９０部、顔料誘導体<3>１０部、樹脂（Ｒ１）の溶液１１０部を均一に撹拌し、混合物を得た。６０℃に加温した２本ロールに、混合物を入れて１０分間練肉したところ、溶剤が揮発してシート状となった。さらに、乳酸ブチル５０部を加え、２本ロールを８０℃に加熱して混練を行った。分散途中で溶剤が揮発し、加熱混練物は弾性をもつ固形物となった。得られた固形物を冷却後、粉砕し、Ｐ／Ｒ比＝７／３の被覆処理顔料を得た。
【０１２６】
被覆処理顔料１４４部、乳酸ブチル５００部および樹脂（Ｒ５）の溶液１１３部をミキサーに入れて混合し、さらにサンドミルに入れて分散を行い、溶剤（ＣＢＡｃ）１２部を加え希釈した。ゴミや粗大物をフィルター濾過し、Ｐ／Ｒ比＝６／４、顔料濃度（ＰＣ）１３％のインクジェットインキを得た。
[実施例１０] 
マゼンタ顔料９０部、顔料誘導体<4>１０部、樹脂（Ｒ２）の溶液１４７部を均一に撹拌し、混合物を得た。６０℃に加温した２本ロールに、混合物を入れて１０分間練肉したところ、溶剤が揮発してシート状となった。さらに、乳酸ブチル５０部を加え、２本ロールを８０℃に加熱して混練を行った。分散途中で溶剤が揮発し、加熱混練物は弾性をもつ固形物となった。得られた固形物を冷却後、粉砕し、Ｐ／Ｒ比＝７／３の被覆処理顔料を得た。
【０１２７】
被覆処理顔料１４４部、乳酸ブチル５００部および樹脂（Ｒ５）の溶液１１３部をミキサーに入れて混合し、さらにサンドミルに入れて分散を行い、溶剤（ＣＢＡｃ）１２部を加え希釈した。ゴミや粗大物をフィルター濾過し、Ｐ／Ｒ比＝６／４、顔料濃度（ＰＣ）１３％のインクジェットインキを得た。
【０１２８】
[実施例１１] 
シアン顔料９０部、顔料誘導体<2>１０部、樹脂（Ｒ３）の溶液１１０部を均一に撹拌し、混合物を得た。６０℃に加温した２本ロールに、混合物を入れて１０分間練肉したところ、溶剤が揮発してシート状となった。さらに、乳酸ブチル５０部を加え、２本ロールを８０℃に加熱して混練を行った。分散途中で溶剤が揮発し、加熱混練物は弾性をもつ固形物となった。得られた固形物を冷却後、粉砕し、Ｐ／Ｒ比＝７／３の被覆処理顔料を得た。
【０１２９】
被覆処理顔料１４４部、乳酸ブチル５００部および樹脂（Ｒ５）の溶液１１３部をミキサーに入れて混合し、さらにサンドミルに入れて分散を行い、溶剤（ＣＢＡｃ）１２部を加え希釈した。ゴミや粗大物をフィルター濾過し、Ｐ／Ｒ比＝６／４、顔料濃度（ＰＣ）１３％のインクジェットインキを得た。
【０１３０】
[実施例１２] 
ブラック顔料９０部、顔料誘導体<2>１０部、樹脂（Ｒ１）の溶液１１０部を均一に撹拌し、混合物を得た。６０℃に加温した２本ロールに、混合物を入れて１０分間練肉したところ、溶剤が揮発してシート状となった。さらに、乳酸ブチル５０部を加え、２本ロールを８０℃に加熱して混練を行った。分散途中で溶剤が揮発し、加熱混練物は弾性をもつ固形物となった。得られた固形物を冷却後、粉砕し、Ｐ／Ｒ比＝７／３の被覆処理顔料を得た。
【０１３１】
被覆処理顔料１４４部、乳酸ブチル５００部および樹脂（Ｒ５）の溶液１１３部をミキサーに入れて混合し、さらにサンドミルに入れて分散を行い、溶剤（ＣＢＡｃ）１２部を加え希釈した。ゴミや粗大物をフィルター濾過し、Ｐ／Ｒ比＝６／４、顔料濃度（ＰＣ）１３％のインクジェットインキを得た。
［比較例６］
シアン顔料１００部、樹脂（Ｒ５）の溶液６６６部をサンドミルに入れて分散を行い、溶剤（ＣＢＡｃ）９００部を加え希釈した。ゴミや粗大物をフィルター濾過し、顔料濃度（ＰＣ）６％のインクジェットインキを得た。
［比較例７］
シアン顔料１００部、樹脂（Ｒ４）の溶液４０部を均一に撹拌し、混合物を得た。６０℃に加温した２本ロールに、混合物を入れて１０分間練肉したところ、溶剤が揮発してシート状となった。さらに、乳酸ブチル５０部を加え、２本ロールを８０℃に加熱して混練を行った。分散途中で溶剤が揮発し、加熱混練物は弾性をもつ固形物となった。得られた固形物を冷却後、粉砕し、Ｐ／Ｒ比＝８３／１７の被覆処理顔料を得た。
【０１３２】
被覆処理顔料１２０部および溶剤（ＣＢＡｃ）３６０部をミキサーに入れて混合し、さらにサンドミルに入れて分散を行い、溶剤（ＣＢＡｃ）２９０部を加え希釈した。ゴミや粗大物をフィルター濾過し、顔料濃度（ＰＣ）１３％のインクジェットインキを得た。
【０１３３】
実施例９〜１２および比較例６〜７で得られたインキの粘度および流動性を下記の方法で評価した。また、実施例９〜１２および比較例６〜７で得られたインキを、４〜１０KHｚの周波数変化が可能なピエゾヘッドを有するインクジェットプリンターで吐出し、下記の方法で吐出安定性を評価した。
【０１３４】
段ボールに、前記インクジェットプリンターを用いて実施例９〜１２および比較例６〜７で得られたインキを吐出して乾燥し、室温乾燥を行って塗膜形成し、印字濃度および耐水性を下記の方法で評価した。結果を表２、表３に示す。
［粘度］
動的粘弾性測定装置により、ずり速度１００（１／ｓ）の粘度（η：mPa・s）を測定した。
［流動性］
動的粘弾性測定装置により、ずり速度１０（１／ｓ）の粘度（ηａ：mPa・s）を測定し、先に測定したずり速度１００（１／ｓ）の粘度（η：mPa・s）との比ηａ／ηを求め、下記の基準で流動性を評価した。
【０１３５】
○：０．９≦ηａ／η＜１．２
△：１．２≦ηａ／η＜１．４
×：１．４≦ηａ／η
［吐出安定性］
印字状態を目視で観察し、下記の基準で吐出安定性を評価した。
【０１３６】
○：所定位置に正確に連続印字、間欠印字ができる。
【０１３７】
△：所定位置に正確に連続印字ができるが、間欠印字ができない。
【０１３８】
×：途中に欠損を生じたり、所定位置に印字ができない。
［印字濃度］
段ボールにベタ印刷を行い、乾燥後OD値を測定した。
【０１３９】
○：OD値１．３以上
×：OD値１．３未満
［耐水性］
段ボールに印字したものを乾燥後、１分間水に浸漬したときのインキのにじみ
、流れだしを目視で評価した。
【０１４０】
○：にじみ、流れだしなし。
【０１４１】
×：にじみ、流れだしあり。
【０１４２】
【表１】
2008239994.tif 000023